(57)【要約】【課題】貯蔵中及び輸送中に増粘や着色などの変質が起こらず、長期間に安定的に保存でき、且つ重合反応の際の重合性は低下しない、機能性モノマーのアルケニルオキサゾリンを提供する。【解決手段】アルケニルオキサゾリンに、保存安定剤としてＮ，Ｎ−ジアルキルヒドロキシルアミン及び／又はＮ，Ｎ−ジアリールヒドロキシルアミンを１〜１０００ｐｐｍ含有させる。特に、Ｎ，Ｎ−ジフェニルヒドロキシルアミンとＮ，Ｎ−ジベンジルヒドロキシルアミンが好ましい。【選択図】なし【特許請求の範囲】
【請求項１】
保存安定剤としてヒドロキシルアミン化合物を含有する、一般式［１］（式中、Ｒ1は水素原子またはメチル基を、Ｒ2〜Ｒ5は同一または異なって水素原子または炭素数１〜３の低級アルキル基を表す。）で表されるアルケニルオキサゾリンであって、前記ヒドロキシルアミン化合物が一般式［２］（式中、Ａは炭素数１〜１２のアルキル基もしくはシクロアルキル基、または炭素数６〜９のアリール基を表す。）で表されるＮ，Ｎ−ジアルキルヒドロキシルアミンまたはＮ，Ｎ−ジアリールヒドロキシルアミンであることを特徴とする、アルケニルオキサゾリン。
【化１】
2010090060.tif 000012
【化２】
2010090060.tif 000013
【請求項２】
前記ヒドロキシルアミン化合物の含有量が１〜１０００ｐｐｍであることを特徴とする、請求項１記載のアルケニルオキサゾリン。
【請求項３】
一般式［１］（式中、Ｒ1は水素原子またはメチル基を、Ｒ2〜Ｒ5は同一または異なって水素原子または炭素数１〜３の低級アルキル基を表す。）で表されるアルケニルオキサゾリンに、保存安定剤として一般式［２］（式中、Ａは炭素数１〜１２のアルキル基またはシクロアルキル基、または炭素数６〜９のアリール基を表す。）で表されるＮ，Ｎ−ジアルキルヒドロキシルアミンまたはＮ，Ｎ−ジアリールヒドロキシルアミンを添加することを特徴とする、前記アルケニルオキサゾリンの貯蔵時または輸送時における安定化法。
【化３】
2010090060.tif 000014
【化４】
2010090060.tif 000015
【発明の詳細な説明】
【技術分野】
【０００１】
本発明は、アルケニルオキサゾリンについて、貯蔵時又は輸送の間の増粘、着色などの変質を防止でき、長期間保存安定性を付与し、且つ重合性を低下させない方法に関するものである。また、当該方法により安定化されたアルケニルオキサゾリンに関するものである。
【背景技術】
【０００２】
アルケニルオキサゾリンは、分子中に重合性のビニル基と反応性のオキサゾリン基を有するニ官能モノマーであり、機能性モノマーとして注目されている。特に最近は、オキサゾリン基がカルボキシル基、酸無水物、フェノール性水酸基、チオール基、アミノ基、アミド基、スルフィン酸基、エポキシ基など種々の官能基に対して良好な反応性を有し、また反応に伴い副生成物を発生しないことから、環境対応型樹脂相溶化剤、樹脂加水分解抑制剤、塗料、粘接着剤、架橋剤の原料として、その製造方法と用途開発の研究が盛んに行われている（非特許文献１〜１０及び特許文献１〜２）。
【０００３】
【非特許文献１】：化学工業時報  第２２０６、２２０７、２２０８号、新しい展開が注目される２−オキサゾリン化合物
【非特許文献２】：T. Nishikubo et al. Makromol. Chem., 186, 675, 1985
【非特許文献３】：T. Nishikubo et al. J. Polym. Sci., 23, 1805, 1985
【非特許文献４】：H. Inata et al. J. Appl. Polym.Sci., 30, 3325, 1985
【非特許文献５】：R.Feinauer  et  al. Justus Liebigs Ann. Chem., 698, 174, 1966
【非特許文献６】：B. L. Rivas  et al,  Polym. Bull., 13, 519, 1985
【非特許文献７】：I. C. Pedro et  al,  Polym. Bull., 34, 393, 1995
【非特許文献８】：M.J.Fazio,  J. Org. Chem., 49, 4889 (1984)
【非特許文献９】：Y.Sano et. al., 熱硬化性樹脂, 7, 131 (1986)
【非特許文献１０】：Y.Sano et. al., 熱硬化性樹脂, 9, 125 (1988)
【特許文献１】：特開２００４−２５０３９２号公報
【特許文献２】：特開２００７−２４６６１５号公報
【０００４】
一方、アルケニルオキサゾリンは易重合性、高反応性、高い浸透性を有する化合物で、貯蔵及び輸送中に増粘や着色を起こすことをあり、それらの安定性向上が大きな課題となっている。
アルケニルオキサゾリンの製造工程での重合防止については、ハイドロキノン、ｐ−メトキシフェノールとフェノチアジンなどビニルモ ノマー用の一般的な重合禁止剤の添加が提案されてきた（特許文献３〜８）。本発明者らは、これらの重合禁止剤をアルケニルオキサゾリンの貯蔵及び輸送中における保存安定剤としても用いることを検討し研究を行った。しかしながら、これらの重合禁止剤はアルケニルオキサゾリンの早期重合による増粘、着色の抑制に必ずしも適したものではなく、又はモノマー本来の重合反応性を低下させることが多かった。
また、ヒドロキシルアミン化合物であるＮ−ニトロソフェニルヒドロキシルアミンやＮ−フェニルヒドロキシルアミンも、重合禁止剤として一般的に用いられるものであるが、Ｎ−ニトロソフェニルヒドロキシルアミンもしくはそのアンモニウム塩をアルケニルオキサゾリンに添加すると着色を促進してしまい、Ｎ−フェニルヒドロキシルアミンはアルケニルオキサゾリンのビニル基とマイケル付加することがあるため、いずれも保存安定剤としては適さない。
【０００５】
【特許文献３】：特開２００４−２５０３９１号公報
【特許文献４】：特開２００４−２３８３４２号公報
【特許文献５】：特開２００４−２３８３４３号公報
【特許文献６】：特開２００４−２３８３４４号公報
【特許文献７】：特開２００１−０５８９８６号公報
【特許文献８】：特開平１１−２１７３７６号公報
【発明の開示】
【発明が解決しようとする課題】
【０００６】
本発明の課題は、貯蔵中及び輸送中の増粘や着色などの変質が防止され、長期間安定的に保存できるアルケニルオキサゾリンを提供することにある。また、アルケニルオキサゾリンに適用する保存安定剤及びアルケニルオキサゾリンの安定化方法を提供することにある。
【課題を解決するための手段】
【０００７】
本発明者らは、かかる課題を解決するために鋭意検討を重ねた結果、Ｎ，Ｎ−ジアルキルヒドロキシルアミンとＮ，Ｎ−ジアリールヒドロキシルアミンがアルケニルオキサゾリンに対して優れた早期重合と着色の防止効果を有することを見出し、本発明を完成するに至った。
すなわち本発明は、
（１）保存安定剤としてヒドロキシルアミン化合物を含有する、一般式［１］（式中、Ｒ1は水素原子またはメチル基を、Ｒ2〜Ｒ5は同一または異なって水素原子または炭素数１〜３の低級アルキル基を表す。）で表されるアルケニルオキサゾリンであって、前記ヒドロキシルアミン化合物が一般式［２］（式中、Ａは炭素数１〜１２のアルキル基もしくはシクロアルキル基、または炭素数６〜９のアリール基を表す。）で表されるＮ，Ｎ−ジアルキルヒドロキシルアミンまたはＮ，Ｎ−ジアリールヒドロキシルアミンであることを特徴とする、アルケニルオキサゾリン。
【化５】
2010090060.tif 000002
【化６】
2010090060.tif 000003
（２）前記ヒドロキシルアミン化合物の含有量が１〜１０００ｐｐｍであることを特徴とする、前記（１）記載のアルケニルオキサゾリン。
（３）一般式［１］（式中、Ｒ1は水素原子またはメチル基を、Ｒ2〜Ｒ5は同一または異なって水素原子または炭素数１〜３の低級アルキル基を表す。）で表されるアルケニルオキサゾリンに、保存安定剤として一般式［２］（式中、Ａは炭素数１〜１２のアルキル基またはシクロアルキル基、または炭素数６〜９のアリール基を表す。）で表されるＮ，Ｎ−ジアルキルヒドロキシルアミンまたはＮ，Ｎ−ジアリールヒドロキシルアミンを添加することを特徴とする、前記アルケニルオキサゾリンの貯蔵時または輸送時における安定化法。
【化７】
2010090060.tif 000004
【化８】
2010090060.tif 000005
を提供するものである。
【発明の効果】
【０００８】
本発明によれば、貯蔵中及び輸送中の増粘や着色などの変質が少なく、長期間保存安定性を有し、且つ重合性が低下せず、求める重合体を製造できる一般式［１］で表されるアルケニルオキサゾリンが提供される。
【発明を実施するための最良の形態】
【０００９】
本発明のアルケニルオキサゾリンは、保存安定剤としてヒドロキシルアミン化合物を含有する、一般式［１］で表されるアルケニルオキサゾリンである。
【化９】
2010090060.tif 000006
一般式［１］で表されるアルケニルオキサゾリンは、式中のＲ1が水素原子またはメチル基を、Ｒ2〜Ｒ5が同一または異なって水素原子または炭素数１〜３の低級アルキル基である化合物で、具体的には、２−ビニル−２−オキサゾリン、４−メチル−２−ビニル−２−オキサゾリン、５−メチル−２−ビニル−２−オキサゾリン、４−エチル−２−ビニル−２−オキサゾリン、５−エチル−２−ビニル−２−オキサゾリン、４，４−ジメチル−２−ビニル−２−オキサゾリン、４，４−ジエチル−２−ビニル−２−オキサゾリン、４，５−ジメチル−２−ビニル−２−オキサゾリン、４，５−ジエチル−２−ビニル−２−オキサゾリン、２−イソプロペニル−２−オキサゾリン、４−メチル−２−イソプロペニル−２−オキサゾリン、５−メチル−２−イソプロペニル−２−オキサゾリン、４−エチル−２−イソプロペニル−２−オキサゾリン、５−エチル−２−イソプロペニル−２−オキサゾリン、４，４−ジメチル−２−イソプロペニル−２−オキサゾリン、４，４−ジエチル−２−イソプロペニル−２−オキサゾリン、４，５−ジメチル−２−イソプロペニル−２−オキサゾリン、４，５−ジエチル−２−イソプロペニル−２−オキサゾリンなどを例示することができる。
【００１０】
本発明で用いられるアルケニルオキサゾリンは、本発明者等が先に出願した特許文献３〜７に記載の方法で製造できる。
【００１１】
本発明のヒドロキシルアミン化合物は、一般式［２］で表されるＮ，Ｎ−ジアルキルヒドロキシルアミンとＮ，Ｎ−ジアリールヒドロキシルアミンである。
【化１０】
2010090060.tif 000007
一般式［２］中、Ａは炭素数１〜１２のアルキル基もしくはシクロアルキル基、または炭素数６〜９のアリール基を表し、具体的には、Ｎ，Ｎ−ジメチルヒドロキシルアミン、Ｎ，Ｎ−ジエチルヒドロキシルアミン、Ｎ，Ｎ−ジプロピルヒドロキシルアミン、Ｎ，Ｎ−ジイソプロピルヒドロキシルアミン、Ｎ，Ｎ−ジブチルヒドロキシルアミン、Ｎ，Ｎ−ジペンチルヒドロキシルアミン、Ｎ，Ｎ−ジヘキシルヒドロキシルアミン、Ｎ，Ｎ−ジヘプチルヒドロキシルアミン、Ｎ，Ｎ−ジオクチルヒドロキシルアミン、Ｎ，Ｎ−ジデシルヒドロキシルアミン、Ｎ，Ｎ−ジドデシルヒドロキシルアミン、Ｎ，Ｎ−ジ−（２−エチルヘキシル）ヒドロキシルアミン、Ｎ，Ｎ−ジシクロペンチルヒドロキシルアミン、Ｎ，Ｎ−ジシクロヘキシルヒドロキシルアミン、Ｎ，Ｎ−ジ（3−メチル−シクロヘキシル）ヒドロキシルアミン、Ｎ，Ｎ−ジフェニルヒドロキシルアミン、Ｎ，Ｎ−ジベンジルヒドロキシルアミン、Ｎ，Ｎ−ジトリルヒドロキシルアミン、Ｎ，Ｎ−ジキシリルヒドロキシルアミン等があげられる。
これらのヒドロキシルアミンは、１種あるいは２種以上を用いることができ、また、Ｎ，Ｎ−ジアルキルヒドロキシルアミンとＮ，Ｎ−ジアリールヒドロキシルアミンの混合物を使用することもできる。安全性が高い点と高純度の工業品が容易に入手できる点で、Ｎ，Ｎ−ジフェニルヒドロキシルアミンとＮ，Ｎ−ジベンジルヒドロキシルアミンが好ましい。
【００１２】
本発明に用いるヒドロキシルアミン化合物の添加量は、アルケニルオキサゾリンの保存条件又は保存期間等により最適使用量は変化するが、通常、アルケニルオキサゾリンに対して、重量比で０．１ｐｐｍ〜１００００ｐｐｍ、好ましくは１ｐｐｍ〜１０００ｐｐｍ、より好ましくは１０ｐｐｍ〜１００ｐｐｍである。
ヒドロキシルアミン化合物の添加量が０．１ｐｐｍ未満では、十分な効果が発揮されない場合がある。また、ヒドロキシルアミン化合物の添加量が１００００ｐｐｍ以上では、十分な保存安定性は得られるが、アルケニルオキサゾリンの重合体製造時に高分子量品が生成しにくくなる可能性がある。
【００１３】
本発明に用いるヒドロキシルアミン化合物は、他成分例えば他の一般的に使用されている公知の重合防止剤を混合してもよい。一般的な重合防止剤のなかで、ハイドロキノン、ハイドロキノンモノメチルエーテル、ベンゾキノン、ｐ−ｔｅｒｔ−ブチルカテコール、フェノチアジン、４−ヒドロキシ−２，２，６，６−テトラメチルピペリジン、４−ベンゾイルオキシ−２，２，６，６−テトラメチルピペリジン、１，４−ジヒドロキシ−２，２，６，６−テトラメチルピペリジン、１−ヒドロキシ−４−ベンゾイリオキシ−２，２，６，６−テトラメチルピペリジン、２，２，６，６−テトラメチルピペリジン−Ｎ−オキシル、４−ヒドロキシ−２，２，６，６−テトラメチルピペリジン−Ｎ−オキシル、４−ベンゾイルオキシ−２，２，６，６−テトラメチルピペリジン−Ｎ−オキシルが好適に用いられる。これらの重合禁止剤は、単独でも、あるいは２種以上を適宜組み合わせて使用することができる。
【００１４】
本発明に用いるヒドロキシルアミンは、他の一般的な重合防止剤と同様、アルケニルオキサゾリンに対して一般的な方法で添加することができる。また、ヒドロキシルアミンと他の一般的な重合防止剤を併用する場合、これらの添加は同時でも別々でもよい。
【００１５】
本発明に用いるアルケニルオキサゾリンは、公知のラジカル重合法により単独重合、または他の共重合可能なビニル系単量体および／またはオリゴマーとの共重合を行うことができる。
他の共重合可能なビニル系単量体としては、メチル（メタ）アクリレート、エチル（メタ）アクリレート、プロピル（メタ）アクリレート、イソプロピル（メタ）アクリレート、ブチル（メタ）アクリレート、２−エチルヘキシル（メタ）アクリレート、長鎖脂肪族（メタ）アクリレート、アリル（メタ）アクリレート、シクロヘキシル（メタ）アクリレート、イソボルニル（メタ）アクリレート、ジメチルアミノエチル（メタ）アクリレート、ジエチルアミノエチル（メタ）アクリレート、ヒドロキシエチル（メタ）アクリレート、ヒドロキシプロピル（メタ）アクリレート、ヒドロキシブチル（メタ）アクリレートなどの（メタ）アクリレート系モノマー、（メタ）アクリルアミド、Ｎ−メチル（メタ）アクリルアミド、Ｎ−エチル（メタ）アクリルアミド、Ｎ−プロピル（メタ）アクリルアミド、Ｎ−イソプロピル（メタ）アクリルアミド、Ｎ−ブチル（メタ）アクリルアミド、Ｎ−イソブチル（メタ）アクリルアミド、Ｎ−ペンチル（メタ）アクリルアミド、Ｎ−ヘキシル（メタ）アクリルアミド、Ｎ−へプチル（メタ）アクリルアミド、Ｎ−オクチル（メタ）アクリルアミド、Ｎ−ノニル（メタ）アクリルアミド、Ｎ−デシル（メタ）アクリルアミド、Ｎ−ドデシル（メタ）アクリルアミド、Ｎ−テトラデシル（メタ）アクリルアミド、Ｎ−ヘキサデシル（メタ）アクリルアミド、Ｎ−オレイル（メタ）アクリルアミド、Ｎ−ステアリル（メタ）アクリルアミド、Ｎ−エイコシル（メタ）アクリルアミド、Ｎ−ドコシル（メタ）アクリルアミド、Ｎ−エチルヘキシル（メタ）アクリルアミド、Ｎ−シクロヘキシル（メタ）アクリルアミド、Ｎ−イソボルニル（メタ）アクリルアミド、Ｎ，Ｎ−ジメチルアクリルアミド、Ｎ，Ｎ−ジエチルアクリルアミド、Ｎ，Ｎ−ジメチルアミノエチルアクリルアミド、Ｎ，Ｎ−ジメチルアミノプロピルアクリルアミドなどの（メタ）アクリルアミド系単量体、酢酸ビニル、（メタ）アクリロニトリル、スチレン等が例示される。
【００１６】
アルケニルオキサゾリンの単独重合および他の共重合可能なビニル系単量体との共重合方法としては、特に限定されるものではなく、公知のラジカル重合法により実施可能である。
例えばアルコール、酢酸エチルなどの有機溶媒中の溶液重合、水溶液重合、懸濁重合、乳化重合、塊状重合法などが挙げられる。有機溶媒中の溶液重合法を採用する場合、重合溶媒としては、トルエン、キシレン、酢酸エチル、酢酸ブチル、メチルエチルケトン、メチルアルコール、エチルアルコールなどの単独もしくは混合で用いることができる。
【００１７】
重合開始剤としては、アゾ系、有機過酸化物系、無機過酸化物系、レドックス系など一般的に知られている重合開始剤が挙げられる。重合開始剤の使用量としては、通常重合性単量体成分総量に対して０．００１〜１０重量％程度である。また、連鎖移動剤による分子量の調整など通常のラジカル重合技術が適用される。
【実施例】
【００１８】
以下に本発明の実施例について説明するが、本発明はこれら実施例に限定されるものではない。
＜アルケニルオキサゾリンの安定性に関する試験＞
実施例１〜５
２−ビニル−２−オキサゾリン（ＶＯＺＯ）４００ｇに保存安定剤として各種のヒドロキシルアミンを表１に示す割合で添加し、均一に溶解、混合した後、色相を測定し、初期値とした。１組成（実施例又は比較例）の混合液を５本の容量１００ｍLの蓋付き褐色ガラス製スクリュー管に８０ｍLずつ封入し、５点の安定性試験の試料を調製した。４０℃の恒温槽にそれらの試料を保存し、経時的に１点ずつ取り出し、室温に戻してからスクリュー管の蓋を開封し、内容物の色相を測定し、また目視で重合体生成による粘度増加の有無を調べた。結果を表１に示す。
【００１９】
実施例６
実施例１において、保存安定剤をハイドロキノンモノメチルエーテルとジベンジルヒドロキシルアミンの混合物に変更した以外、実施例１と同様に実施した。条件と結果を表１に示す。
【００２０】
比較例１〜３
実施例１において、保存安定剤を無添加、ハイドロキノンモノメチルエーテル、フェノチアジンに変更した以外、実施例１と同様に実施した。条件と結果を表１に示す。
【００２１】
【表１】
2010090060.tif 000008
【００２２】
実施例７〜１０及び比較例４、５
実施例１及び比較例２において、２−ビニル−２−オキサゾリンの代わりに５−メチル−２−ビニル−２−オキサゾリン（ＭＶＯＺＯ）、４，４−ジメチル−２−ビニル−２−オキサゾリン（ＤＭＶＯＺＯ）、２−イソプロペニル−２−オキサゾリン（ＩＰＯＺＯ）を用い、実施例１及び比較例２と同様に実施した。条件と結果を表２に示す。
【００２３】
【表２】
2010090060.tif 000009
【００２４】
＜アルケニルオキサゾリンの重合性に関する試験＞
試験例１〜６
撹拌装置、温度計、冷却器および乾燥窒素導入管を備えた容量５００ｍＬの反応容器に実施例１〜６で調製した本発明のヒドロキシルアミン配合ＶＯＺＯ１００ｇ（１．０３ｍｏｌ）、アゾビスイソブチロニトリル（ＡＩＢＮ）１．７ｇ（０．０１ｍｏｌ）と酢酸エチル１００ｍＬを仕込んだ。乾燥窒素気流下、反応液を３０℃で３０分攪拌した後、６０℃で８時間重合反応を行った。室温に戻した粘性高い反応液に酢酸エチル２００ｍＬを加え、均一に混合してからＢ型粘度計により粘度を測定した。また、ガスクロマトグラフ（ＧＣ）法で重合液中の残存モノマーを定量し、重合率を算出した。さらに、ゲルパーミエーションクロマトグラフ（ＧＰＣ）法で得られたポリマーの重量平均分子量を測定した（ポリスチレン標準物質）。結果を表３に示す。
なお、重合率は原料モノマーと残存モノマーの含量から下記式によって求めた。
【００２５】
【数１】
2010090060.tif 000010
【００２６】
試験例７〜１０及び比較試験例１〜５
試験例１〜６において、実施例１〜６で調製した安定剤配合ＶＯＺＯの代わりに実験例７〜１０及び比較例１〜５で得られた各種アルケニルオキサゾリン混合液を用いた以外、試験例１〜６と同様に実施した。なお、ＡＩＢＮは各種アルケニルオキサゾリンに対して０．０１ｍｏｌになるように添加した。結果を表３に示す。
【００２７】
【表３】
2010090060.tif 000011
【００２８】
表１と表２に示した結果から明らかなように、本発明のヒドロキシルアミン化合物を配合した実施例１〜１０のアルケニルオキサゾリンは何れも安定剤無添加の比較例１及び一般的に使用されている公知の重合防止剤を添加した比較例２〜５よりも高い増粘防止効果、高い着色防止効果を有し、長期保存安定性において優れたものであった。これらのヒドロキシルアミン化合物はごく少量添加しても十分な効果を発揮でき、優れた安定性を有するアルケニルオキサゾリンが得られる。
また、表３の重合性試験の結果から、本発明のヒドロキシルアミン化合物の配合は、アルケニルオキサゾリンの保存安定性向上に有効であるのみでなく、重合特性も安定剤無添加系と比較して差がないことが明らかである。
一方、比較例２〜５及び比較試験例２〜５の結果から、一般的に使用されている公知の重合防止剤ＭＥＨＱ、ＴＤＡなどを多量添加した場合は、多少の増粘防止、着色防止効果があったが、長期保存性が不十分であった。さらに、公知の重合防止剤の使用による重合特性の低下は回避できないことも明らかであった。
【産業上の利用可能性】
【００２９】
以上説明してきたように、保存安定剤として少量のＮ，Ｎ−二置換ヒドロキシルアミン化合物を配合することで、貯蔵時又は輸送の間に増粘、着色などの変質が起こらず、長期間保存安定性を有し、且つ重合性の低下しないアルケニルオキサゾリンが得られる。本発明のアルケニルオキサゾリンは環境対応型樹脂相溶化剤、樹脂加水分解抑制剤、塗料、粘接着剤、架橋剤などの原料として有用である。